СПОСОБ ИЗГОТОВЛЕНИЯ ЦЕЛЛЮЛОЗНОЙ ВОЛОКНИСТОЙ МАССЫ С ИСПОЛЬЗОВАНИЕМ ПРЕДГИДРОЛИЗА И СУЛЬФАТНОЙ ВАРКИ ЦЕЛЛЮЛОЗЫ И КОМПЛЕКС ОБОРУДОВАНИЯ ДЛЯ ЕГО ОСУЩЕСТВЛЕНИЯ

1. Способ изготовления целлюлозной, волокнистой массы с использованием системы подачи, предгидролизного реактора и котла для сульфатной варки целлюлозы, включающий:
- пропаривание целлюлозного, волокнистого, органического, подаваемого материала в системе подачи материала;
- введение в подаваемый материал промывочного фильтрата, извлеченного из предгидролизного реактора до введения подаваемого материала в предгидролизный реактор;
- воздействие давлением на подаваемый материал, поступающий из системы подачи щепы в транспортирующее устройство высокого давления до поступления подаваемого материала в предгидролизный реактор, и транспортирование подаваемого материала под давлением к верхнему впуску предгидролизного реактора;
- подвергание подаваемого материала реакции гидролиза в гидролизной зоне предгидролизного реактора, где в результате реакции гидролиза образуется гидролизат;
- извлечение гидролизата через сетчатый фильтр в предгидролизном реакторе, где сетчатый фильтр расположен рядом с нижней частью гидролизной зоны;
- введение промывочной жидкости в промывочную зону предгидролизного реактора;
- промывку подаваемого материала промывочной жидкостью при пропуске подаваемого материала вниз за сетчатый фильтр и через промывочную зону, где промывочную жидкость пропускают вверх через промывочную зону к сетчатому фильтру;
- выпуск промытого подаваемого материала из предгидролизного реактора и транспортировку промытого подаваемого материала к верхнему впуску котла для сульфатной варки целлюлозы;
- изменение pH промытого подаваемого материала до щелочного значения после введения подаваемого материала в котел для сульфатной варки целлюлозы; и
- сульфатную варку промытого подаваемого материала в котле для сульфатной варки для изготовления целлюлозной, волокнистой массы.
2. Способ по п. 1, согласно которому этапы способа осуществляют тщательно и одновременно, когда подаваемый материал пропускают через систему подачи, предгидролизный реактор и котел для сульфатной варки целлюлозы.
3. Способ по п. 1 или 2, дополнительно включающий выпуск целлюлозной, волокнистой массы из котла для сульфатной варки целлюлозы в сцежу и выпуск целлюлозной волокнистой массы из сцежи в промывочный аппарат для промывки сульфатной целлюлозы.
4. Способ по п. 1, согласно которому этап воздействия давлением на подаваемый материал включает нагнетание подаваемого материала, по меньшей мере, одним центробежным насосом, содержащим транспортирующее устройство высокого давления.
5. Способ по п. 1, согласно которому этап введения промывочной жидкости включает инжекцию промывочной жидкости из центрального трубопровода, расположенного соосно предгидролизному реактору и содержащего выпускной канал в нижней области промывочной зоны.
6. Способ по п. 1, согласно которому реакция гидролиза
является автогидролизной реакцией, а температура подаваемого материала находится в диапазоне от 150°C до 160°C или в диапазоне от 140°C до 175°C.
7. Способ по п. 1, согласно которому pH подаваемого материала под давлением в гидролизной зоне поддерживают в диапазоне от pH 3 до pH 4.
8. Способ по п. 7, согласно которому pH поддерживают на значении pH 4.
9. Способ по п. 1, согласно которому промывочную жидкость подают в промывочную зону при температуре, которая, по меньшей мере, на 10°C ниже температуры гидролиза в гидролизной зоне.
10. Способ по п. 1, согласно которому промывочная жидкость содержит гидросульфитное соединение.
11. Способ по п. 1, согласно которому промывочный фильтрат, или раствор, извлекаемый с первой отметки (по высоте) предгидролизного реактора, повторно вводят в предгидролизный реактор на второй отметке (по высоте), которая расположена над первой отметкой.
12. Способ по п. 1, согласно которому щелочной, сульфатный, варочный раствор вводят в подаваемый материал, когда подаваемый материал находится в верхней области котла для сульфатной варки целлюлозы.
13. Способ по п. 1, согласно которому щелочной, сульфатный, варочный раствор вводят в подаваемый материал, когда подаваемый материал находится в транспортировочном трубопроводе между предгидролизным реактором и котлом для сульфатной варкицеллюлозы.
14. Способ превращения в целлюлозную, волокнистую массу измельченного, целлюлозного, волокнистого, органического, подаваемого материала в системе подачи, предгидролизном реакторе и в котле для сульфатной варки целлюлозы, включающий:
- пропаривание и введение промывочного фильтрата в подаваемый материал при непрерывном пропуске подаваемого материала через систему подачи материала;
- воздействие давлением на подаваемый материал, пропускаемый из системы подачи щепы в транспортирующее устройство высокого давления;
- перемещение подаваемого материала под давлением в предгидролизный реактор;
- подвергание подаваемого материала реакции гидролиза в гидролизной зоне предгидролизного реактора;
- извлечение гидролизата, образующегося в гидролизной зоне, и промывочного фильтрата через сетчатый фильтр, расположенный вблизи нижней области гидролизной зоны в предгидролизном реакторе;
- введение промывочной жидкости в промывочную зону предгидролизного реактора, где промывочная зона расположена ниже гидролизной зоны в предгидролизном реакторе;
- непрерывное перемещение подаваемого материала вниз через гидролизную зону и промывочную зону предгидролизного реактора;
- непрерывное перемещение промывочной жидкости вверх через промывочную зону к сетчатому фильтру;
- выпуск подаваемого материала из нижнего выпускапредгидролизного реактора, где нижний выпуск расположен вблизи нижней области промывочной зоны;
- перемещение выпускаемого подаваемого материала в котел для сульфатной варки целлюлозы;
- регулирование pH выпущенного подаваемого материала до щелочного значения, когда подаваемый материал находится в котле для сульфатной варки целлюлозы; и
- варку подаваемого материала в котле для сульфатной варки целлюлозы для изготовления целлюлозной, волокнистой массы.
15. Способ по п. 14, согласно которому этапы способа осуществляют тщательно и одновременно при пропуске подаваемого материала через систему подачи, питатель высокого давления, предгидролизный реактор и котел для сульфатной варки целлюлозы.
16. Способ по п. 14 или 15, дополнительно включающий выпуск целлюлозной, волокнистой массы из котла для сульфатной варки целлюлозы в сцежу и выпуск целлюлозной, волокнистой массы из сцежи в промывочный аппарат для промывки сульфатной целлюлозы.
17. Способ по п. 14, согласно которому реакция гидролиза является автогидролизной реакцией, а температура подаваемого материала находится в диапазоне от 150°C до 160°C или в диапазоне от 140°C до 175°C.
18. Способ по п. 14, согласно которому pH подаваемого материала под давлением в гидролизной зоне поддерживают в диапазоне от pH 3 до pH 4.
19. Способ по п. 18, согласно которому pH поддерживают в диапазоне от pH 3,5 до pH 4,0.
20. Способ по п. 14, согласно которому промывочную жидкость
подают в промывочную зону при температуре, которая, по меньшей мере, на 10°C ниже температуры гидролиза в гидролизной зоне.
21. Способ по п. 14, согласно которому промывочная жидкость содержит гидросульфитное соединение, когда ее вводят в промывочную зону.
22. Способ по п. 14, согласно которому промывочный фильтрат, или раствор, извлекаемый с первой отметки (по высоте) предгидролизного реактора, повторно вводят в предгидролизный реактор на второй отметке (по высоте), которая расположена над первой отметкой.
23. Способ по п. 14, согласно которому щелочную, сульфатную, варочную жидкость вводят в подаваемый материал, когда подаваемый материал находится в верхней области котла для сульфатной варки целлюлозы.
24. Система для изготовления целлюлозной, волокнистой массы из целлюлозного, волокнистого, органического, подаваемого материала, содержащая:
- систему подачи материала, содержащую впуск для приема подаваемого материала; впуск для пара для приема пара, подлежащего инжектированию в подаваемый материал в системе подачи; впуск для фильтрата и выпуск для подаваемого материала;
- транспортирующее устройство высокого давления, содержащее впуск, находящийся в гидравлической взаимосвязи с выпуском системы подачи материала;
- предгидролизный реактор, содержащий впуск, действующий под высоким давлением, находящийся в гидравлической взаимосвязи с выпуском, действующим под высоким давлением, транспортирующегоустройства высокого давления, где предгидролизный реактор содержит внутреннее пространство, в котором поддерживают температуру и давление для способствования гидролизу подаваемого материала в реакторе;
- сетчатый фильтр для извлечения, расположенный в нижней части предгидролизного реактора, содержащий сетчатый фильтр рядом с внутренним пространством предгидролизного реактора и выпуск для фильтрата на стороне сетчатого фильтра, противоположной внутреннему пространству, где выпуск для фильтрата соединен с впуском для фильтрата системы подачи материала таким образом, чтобы фильтрат из предгидролизного реактора проходил во впуск для фильтрата; и
- котел для сульфатной варки целлюлозы, содержащий впуск для текучей среды под высоким давлением, соединенный с выпуском для выпуска подаваемого материала под высоким давлением из предгидролизного реактора таким образом, чтобы подаваемый материал проходил из предгидролизного реактора во впуск котла для сульфатной варки целлюлозы, где во внутреннем пространстве котла для сульфатной варки целлюлозы поддерживают подаваемый материал в щелочной окружающей среде, и где котел для сульфатной варки целлюлозы содержит выпуск для текучей среды под высоким давлением, из которого выпускают подаваемый материал в виде целлюлозной, волокнистой массы.
25. Система по п. 24, в которой сетчатый фильтр для извлечения расположен вблизи гидролизной зоны во внутреннем пространстве предгидролизного реактора и промывочной зоны, расположенной ниже гидролизной зоны и во внутреннем пространствепредгидролизного реактора.
26. Система по п. 24 или 25, дополнительно содержащая сцежу, соединенную с выпуском для текучей среды под высоким давлением котла для сульфатной варки целлюлозы, где целлюлозную, волокнистую массу из котла для сульфатной варки целлюлозы пропускают в сцежу, в которой сбрасывается давление, под которым находилась целлюлозная, волокнистая масса.
27. Система по п. 24, в которой транспортирующее устройство высокого давления содержит центробежные насосы.
28. Система по п. 24, дополнительно содержащая центральный трубопровод, расположенный соосно во внутреннем пространстве предгидролизного реактора, где промывочную жидкость выпускают во внутреннее пространство из нижнего выпуска центрального трубопровода, где нижний выпуск расположен вблизи нижней области предгидролизного реактора.